(57)【特許請求の範囲】
【請求項１】
樹脂中に酸化亜鉛顔料が分散した酸化亜鉛含有樹脂層（Ａ）と、
樹脂中に酸化チタン顔料が分散した酸化チタン含有樹脂層（Ｂ）と
を有し、
前記酸化亜鉛含有樹脂層（Ａ）が、最表層に位置し、
前記酸化チタン含有樹脂層（Ｂ）が、前記酸化亜鉛含有樹脂層（Ａ）に隣接する、太陽電池用封止材。
【請求項２】
前記酸化亜鉛含有樹脂層（Ａ）の厚さと前記酸化チタン含有樹脂層（Ｂ）の厚さとの比（Ａ：Ｂ）が、１：１〜１：２０である、請求項１に記載の太陽電池用封止材。
【請求項３】
前記樹脂が、エチレンと、極性基を有する単量体との共重合体である、請求項１または２に記載の太陽電池用封止材。
【請求項４】
請求項１〜３のいずれかに記載の太陽電池用封止材が、太陽電池素子の背面側に、前記酸化亜鉛含有樹脂層（Ａ）が前記太陽電池素子側となるように設けられている、太陽電池モジュール。
【発明の詳細な説明】
【技術分野】
【０００１】
本発明は、太陽電池用封止材、および該太陽電池用封止材を用いた太陽電池モジュールに関する。
【背景技術】
【０００２】
太陽電池の発電効率を上げるため、太陽電池素子の背面側（太陽光の入射面とは反対側）の封止材として、白色顔料を含ませた白色封止材を用い、白色封止材にて太陽光を反射させ、太陽電池素子の背面側に反射光を入射させることが行われている（例えば、特許文献１）。白色顔料としては、酸化チタン顔料、酸化亜鉛顔料等が知られている。
【先行技術文献】
【特許文献】
【０００３】
【特許文献１】特開２００６−０３６８７４号公報
【発明の概要】
【発明が解決しようとする課題】
【０００４】
しかし、酸化チタン顔料は、波長４１０ｎｍ以下の領域では光線反射率が極端に低くなる。そのため、酸化チタン顔料を含ませた封止材では、波長４１０ｎｍ以下の光線を太陽電池素子の背面側に十分に入射させることができない。
一方、酸化亜鉛顔料は、光線反射率が極端に低くなり始める波長が酸化チタン顔料よりも短波長側の３９０ｎｍ付近であるものの、波長４１０ｎｍ以上の領域では酸化チタン顔料よりも光線反射率が全体的に低い。
【０００５】
本発明は、幅広い波長領域において光線反射率が十分に高い太陽電池用封止材、および発電効率が高い太陽電池モジュールを提供する。
【課題を解決するための手段】
【０００６】
本発明の太陽電池用封止材は、樹脂中に酸化亜鉛顔料が分散した酸化亜鉛含有樹脂層（Ａ）と、樹脂中に酸化チタン顔料が分散した酸化チタン含有樹脂層（Ｂ）とを有し、前記酸化亜鉛含有樹脂層（Ａ）は最表層に位置し、前記酸化チタン含有樹脂層（Ｂ）は前記酸化亜鉛含有樹脂層（Ａ）に隣接することを特徴とする。
【０００７】
前記酸化亜鉛含有樹脂層（Ａ）の厚さと前記酸化チタン含有樹脂層（Ｂ）の厚さとの比（Ａ：Ｂ）は、１：１〜１：２０であることが好ましい。
前記樹脂は、エチレンと、極性基を有する単量体との共重合体であることが好ましい。
【０００８】
本発明の太陽電池モジュールは、本発明の太陽電池用封止材が、太陽電池素子の背面側に、前記酸化亜鉛含有樹脂層（Ａ）が前記太陽電池素子側となるように設けられたものであることを特徴とする。
【発明の効果】
【０００９】
本発明の太陽電池用封止材は、幅広い波長領域において光線反射率が十分に高い。
本発明の太陽電池モジュールは、発電効率が高い。
【図面の簡単な説明】
【００１０】
【図１】本発明の太陽電池用封止材の一例を示す断面図である。
【図２】本発明の太陽電池モジュールの一例を示す断面図である。
【図３】実施例、比較例の太陽電池用封止材の光線反射率を示すグラフである。
【図４】実施例、比較例の太陽電池用封止材の光線反射率を示すグラフである。
【図５】比較例の太陽電池用封止材の光線反射率を示すグラフである。
【発明を実施するための形態】
【００１１】
＜太陽電池用封止材＞
図１は、本発明の太陽電池用封止材（以下、光線反射材とも記す。）の一例を示す断面図である。
光線反射材１０は、酸化亜鉛含有樹脂層（Ａ）１２と、酸化チタン含有樹脂層（Ｂ）１４とを積層した積層シートである。
【００１２】
（酸化亜鉛含有樹脂層（Ａ））
酸化亜鉛含有樹脂層（Ａ）１２は、樹脂中に酸化亜鉛顔料が分散した層である。
【００１３】
樹脂としては、公知の熱可塑性樹脂、もしくは熱硬化性樹脂または光硬化性樹脂、これらの硬化物等が挙げられる。光線反射材１０を太陽電池用封止材として用いる場合、樹脂としては、加工性および接着性の点から、エチレンと、極性基を有する単量体との共重合体（以下、エチレン系共重合体と記す。）、ポリビニルブチラール、シリコーン樹脂が好ましく、エチレン系共重合体がより好ましい。
【００１４】
極性基としては、エステル基（−Ｃ（Ｏ）Ｏ−ＲまたはＲ−Ｃ（Ｏ）Ｏ−、Ｒはアルキル基等）、カルボキシ基等が挙げられる。
極性基を有する単量体としては、ビニルエステル（酢酸ビニル等）、（メタ）アクリル酸エステル（（メタ）アクリル酸メチル、（メタ）アクリル酸エチル、（メタ）アクリル酸プロピル、（メタ）アクリル酸ブチル等）、不飽和カルボン酸（（メタ）アクリル酸、等）、不飽和ジカルボン酸の無水物（無水マレイン酸等）、不飽和ジカルボン酸のエステル（マレイン酸モノメチル、マレイン酸ジメチル等）等が挙げられる。
【００１５】
エチレン系共重合体としては、柔軟性および透明性の点から、エチレン−酢酸ビニル共重合体、またはエチレン−（メタ）アクリル酸エステル共重合体が好ましく、エチレン−酢酸ビニル共重合体が特に好ましい。
エチレン−酢酸ビニル共重合体、またはエチレン−（メタ）アクリル酸エステル共重合体における、極性基を有する単量体に由来する構成単位の割合は、耐熱性、接着性、柔軟性、成形性、耐久性、絶縁性の点から、エチレン系共重合体を構成する全構成単位（１００質量％）のうち、１０〜４０質量％が好ましく、１５〜３０質量％がより好ましい。
【００１６】
酸化亜鉛顔料の配合量は、光線反射率、加工性の点から、樹脂の１００質量部に対して、０．１〜３０質量部が好ましく、１〜２０質量部がより好ましい。
【００１７】
（酸化チタン含有樹脂層（Ｂ））
酸化チタン含有樹脂層（Ｂ）１４は、樹脂中に酸化チタン顔料が分散した層である。
【００１８】
樹脂としては、公知の熱可塑性樹脂、もしくは熱硬化性樹脂または光硬化性樹脂、これらの硬化物等が挙げられる。光線反射材１０を太陽電池用封止材として用いる場合、樹脂としては、加工性および接着性の点から、エチレン系共重合体、ポリビニルブチラール、シリコーン樹脂が好ましく、エチレン系共重合体がより好ましい。
【００１９】
エチレン系共重合体としては、柔軟性および透明性の点から、エチレン−酢酸ビニル共重合体、またはエチレン−（メタ）アクリル酸エステル共重合体が好ましく、エチレン−酢酸ビニル共重合体が特に好ましい。
エチレン−酢酸ビニル共重合体、またはエチレン−（メタ）アクリル酸エステル共重合体における、極性基を有する単量体に由来する構成単位の割合は、耐熱性、接着性、柔軟性、成形性、耐久性、絶縁性の点から、エチレン系共重合体を構成する全構成単位（１００質量％）のうち、１０〜４０質量％が好ましく、１５〜３０質量％がより好ましい。
【００２０】
酸化チタン顔料の配合量は、光線反射率、加工性の点から、樹脂の１００質量部に対して、０．１〜３０質量部が好ましく、１〜２０質量部がより好ましい。
【００２１】
（添加剤）
光線反射材１０を太陽電池用封止材として用いる場合、酸化亜鉛含有樹脂層（Ａ）１２および酸化チタン含有樹脂層（Ｂ）１４は、架橋剤、架橋助剤、シランカップリング剤を含んでいてもよい。
【００２２】
架橋剤は、耐熱性を付与する成分である。架橋剤としては、公知の有機過酸化物（パーオキシケタール類、ジアルキルパーオキサイド類、パーオキシエステル類等）、光増感剤等が挙げられる。
架橋剤の配合量は、樹脂の１００質量部に対して、０〜５質量部が好ましく、０〜２質量部がより好ましい。
【００２３】
架橋助剤は、重合性不飽和基（ビニル基、アリル基、（メタ）アクリロキシ基等）を１つ以上（好ましくは２つ以上）有する化合物である。該化合物としては、トリアリルイソシアヌレート、トリアリルシアヌレート、トリメチロールプロパントリメタクリレート等が挙げられる。
架橋助剤の配合量は、樹脂の１００質量部に対して、０〜５質量部が好ましく、０〜２質量部がより好ましい。
【００２４】
シランカップリング剤は、太陽電池素子、透明保護材、バックシート等との接着性を改良する成分である。シランカップリング剤としては、ビニルトリエトキシシラン、ビニルトリス（２−メトキシエトキシ）シラン、３−メタクリロキシプロピルトリメトキシシラン、３−グリシドキシプロピルトリメトキシシラン、Ｎ−２−（アミノエチル）−３−アミノプロピルトリメトキシシラン、Ｎ−２−（アミノエチル）−３−アミノプロピルメチルジメトキシシラン、３−アミノプロピルトリエトキシシラン、３−メルカプトプロピルトリメトキシシラン等が挙げられる。
シランカップリング剤の配合量は、樹脂の１００質量部に対して、０〜１０質量部が好ましく、０〜５質量部がより好ましい。
【００２５】
さらに、酸化亜鉛含有樹脂層（Ａ）１２および酸化チタン含有樹脂層（Ｂ）１４は、酸化防止剤（ヒンダードフェノール系、ホスファイト系等）、光安定剤（ヒンダードアミン系等）、紫外線吸収剤（ベンゾフェノン系、ベンゾトリアゾール系、サリチル酸エステル系等）、変色防止剤（脂肪酸金属塩等）、他の顔料、染料、充填材等、他の添加剤を含んでいてもよい。
【００２６】
（光線反射材）
光線反射材１０の厚さは、通常、１００〜１０００μｍである。
【００２７】
光線反射材１０における酸化亜鉛含有樹脂層（Ａ）１２の厚さと酸化チタン含有樹脂層（Ｂ）１４の厚さとの比（Ａ：Ｂ）は、光線反射率、成形性の点から、後述の方法（ｉ）または（ii）で製造する場合は、１：１〜１：２０が好ましく、１：２〜１：１０がより好ましい。また、後述の方法（iii）で製造する場合は、１：１〜１：１００が好ましく、１：２〜１：５０がより好ましい。
【００２８】
光線反射材１０は、酸化亜鉛含有樹脂層（Ａ）１２の材料となる樹脂材料（ａ）と、酸化チタン含有樹脂層（Ｂ）１４の材料となる樹脂材料（ｂ）とを用い、例えば、下記の方法（ｉ）〜（iii）のいずれかによって製造できる。
（ｉ）樹脂材料（ａ）と樹脂材料（ｂ）とを共押出する方法。
（ii）樹脂材料（ａ）のフィルムと樹脂材料（ｂ）のフィルムとを貼合する方法。
（iii）樹脂材料（ｂ）のフィルムの表面に、樹脂材料（ａ）をキャスティングする方法。
【００２９】
樹脂材料（ａ）は、樹脂中に酸化亜鉛顔料が分散した材料である。
樹脂材料（ｂ）は、樹脂中に酸化チタン顔料が分散した材料である。
光線反射材１０を太陽電池用封止材として用いる場合、樹脂材料（ａ）および樹脂材料（ｂ）は、上述した架橋剤、架橋助剤、シランカップリング剤を含んでいてもよい。
さらに、樹脂材料（ａ）および樹脂材料（ｂ）は、上述した他の添加剤を含んでいてもよい。
【００３０】
（作用効果）
以上説明した光線反射材１０にあっては、樹脂中に酸化亜鉛顔料が分散した酸化亜鉛含有樹脂層（Ａ）１２と、樹脂中に酸化チタン顔料が分散した酸化チタン含有樹脂層（Ｂ）１４とを有するため、酸化亜鉛含有樹脂層（Ａ）１２側から入射する光線に対し、幅広い波長領域において光線反射率が十分に高い。
【００３１】
光線反射材１０は、具体的には、波長４１０ｎｍ以下の領域であっても、酸化チタン顔料のみを含ませた単層の光線反射材のように光線反射率が極端に低くなることなく、波長３９０ｎｍ付近まで、酸化亜鉛顔料のみを含ませた単層の光線反射材と同等の光線反射率を有する。一方、波長４１０ｎｍ以上の領域では、酸化亜鉛顔料のみを含ませた単層の光線反射材のように光線反射率が全体的に低くなることはなく、酸化チタン顔料のみを含ませた単層の光線反射材と同等の光線反射率を有する。
【００３２】
このような現象は、単層の光線反射材に酸化亜鉛顔料および酸化チタン顔料を同時に含ませた場合には見られない現象であり、単層の光線反射材に酸化亜鉛顔料および酸化チタン顔料を同時に含ませた場合では、単層の光線反射材に酸化チタン顔料のみを含ませた場合と同様の光線反射率となる。
光線反射材１０は、まず、酸化亜鉛含有樹脂層（Ａ）１２によって波長３９０ｎｍ以上の領域の光線を反射し、ついで、酸化亜鉛含有樹脂層（Ａ）１２を透過した光線のうち、波長４１０ｎｍ以上の領域の光線をさらに反射することによって、幅広い波長領域において光線反射率を高くできる。
【００３３】
（他の形態）
なお、本発明の太陽電池用封止材は、図示例の光線反射材１０に限定はされない。例えば、酸化亜鉛含有樹脂層（Ａ）の表面側、酸化亜鉛含有樹脂層（Ａ）と酸化チタン含有樹脂層（Ｂ）との間に、光線反射率をあまり低下させない他の層（透明樹脂層等）を設けてもよく、酸化チタン含有樹脂層（Ｂ）の裏面側に、太陽電池用封止材の強度を高めるための支持体層等を設けてもよい。ただし、本発明の効果を十分に発揮させるためには、酸化亜鉛含有樹脂層（Ａ）を最表層に位置させ、酸化チタン含有樹脂層（Ｂ）を酸化亜鉛含有樹脂層（Ａ）に隣接させることが好ましい。
【００３４】
＜太陽電池モジュール＞
図２は、本発明の太陽電池モジュールの一例を示す断面図である。
太陽電池モジュール２０は、透明保護材２２とバックシート２４とを封止材で貼り合わせるとともに、透明保護材２２とバックシート２４との間に配置され、インターコネクタ材（図示略）を介して電極（図示略）間が接続された複数の太陽電池素子２６を封止材で封止、固定したものである。
【００３５】
本発明においては、太陽電池素子２６の、太陽光の入射面側の封止材として、透明封止材２８を用い、太陽電池素子２６の背面側の封止材として、本発明の光線反射材１０を用いる。光線反射材１０は、太陽電池素子２６の背面側に、酸化亜鉛含有樹脂層（Ａ）１２が太陽電池素子２６側となるように設けられている。
【００３６】
（透明保護材）
透明保護材２２としては、ガラス板、樹脂板等が挙げられる。ガラス板としては、光透過性の点から、表面に凹凸をつけた型板ガラスが好ましい。型板ガラスの材料としては、鉄分の少ない白板ガラス（高透過ガラス）が好ましい。
【００３７】
（バックシート）
バックシート２４の材料としては、ポリフッ化ビニル、ポリエステル（ポリエチレンテレフタレート等）、ポリオレフィン（ポリエチレン等）、ガラス、金属（アルミニウム等）等が挙げられる。バックシート２４は、単層であってもよく、複層であってもよい。
【００３８】
（太陽電池素子）
太陽電池素子２６としては、ｐ型とｎ型の半導体を接合した構造を有するｐｎ接合型太陽電池素子が挙げられる。ｐｎ接合型太陽電池素子としては、シリコン系（単結晶シリコン系、多結晶シリコン系、アモルファスシリコン系等）、化合物系（ＧａＡｓ系、ＣＩＳ系、ＣｄＴｅ−ＣｄＳ系）等が挙げられる。
【００３９】
（封止材）
透明封止材２８は、透明保護材２２とバックシート２４との貼り合わせおよび太陽電池素子２６の封止、固定の際の加熱によって、樹脂（エチレン系共重合体等）が架橋剤、架橋助剤で架橋してなるものであり、かつシランカップリング剤を介して透明保護材２２および太陽電池素子２６と接着している。
【００４０】
光線反射材１０もまた、透明保護材２２とバックシート２４との貼り合わせおよび太陽電池素子２６の封止、固定の際の加熱によって、樹脂（エチレン系共重合体等）が架橋剤、架橋助剤で架橋してなるものであり、かつシランカップリング剤を介してバックシート２４および太陽電池素子２６と接着している。
【００４１】
（太陽電池モジュールの製造方法）
太陽電池モジュールは、封止材に含まれる架橋剤（有機化酸化物）が分解せず、かつ樹脂（エチレン系共重合体等）が溶融する温度で、透明保護材２２、バックシート２４および太陽電池素子２６を、封止材に仮固定し、ついで架橋剤の分解温度以上に加熱して、樹脂の架橋、および透明保護材２２、バックシート２４および太陽電池素子２６と封止材との接着を行うことによって製造できる。
【００４２】
（作用効果）
以上説明した太陽電池モジュール２０にあっては、幅広い波長領域において光線反射率が十分に高い本発明の光線反射材１０が、太陽電池素子２６の背面側に、酸化亜鉛含有樹脂層（Ａ）１２が太陽電池素子２６側となるように設けられているため、発電効率がより向上したものとなる。
【実施例】
【００４３】
〔実施例１〕
下記の各樹脂材料を用意した。
【００４４】
（樹脂材料（ａ））
エチレン−酢酸ビニル共重合体（住友化学社製、ＳＵＭＩＴＡＴＥ  ＫＡ−４０、酢酸ビニル単位の割合：２８質量％）の１００．０質量部に、酸化亜鉛顔料（堺化学工業社製、亜鉛華２号）の２．５質量部、添加剤（シランカップリング剤、メタクリロキシプロピルトリメトキシシラン、東レ・ダウコーニング社製、Ｚ−６０３０）の２．０質量部を配合し、ラボブラストミルミキサで混合し、エチレン−酢酸ビニル共重合体中に酸化亜鉛顔料を分散させたもの。
【００４５】
（樹脂材料（ｂ））
エチレン−酢酸ビニル共重合体（住友化学社製、ＳＵＭＩＴＡＴＥ  ＫＡ−４０、酢酸ビニル単位の割合：２８質量％）の１００．０質量部に、酸化チタン顔料（堺化学工業社製、Ｄ−２６６７）の５．０質量部、添加剤（架橋剤、ｔ−ブチルパーオキシ−２−エチルヘキシルモノカーボネート、日本油脂社製、パーブチルＥ）の２．０質量部を配合し、ラボブラストミルミキサで混合し、エチレン−酢酸ビニル共重合体中に酸化チタン顔料を分散させたもの。
【００４６】
（太陽電池用封止材の製造）
樹脂材料（ａ）をプレスにて成形し、厚さ１００μｍの酸化亜鉛含有樹脂層（Ａ）のシートを得た。
樹脂材料（ｂ）をプレスにて成形し、厚さ４００μｍの酸化チタン含有樹脂層（Ｂ）のシートを得た。
酸化亜鉛含有樹脂層（Ａ）のシートと酸化チタン含有樹脂層（Ｂ）のシートをプレスにて貼合し、太陽電池用封止材を得た。
【００４７】
〔実施例２〕
樹脂材料（ａ）および樹脂材料（ｂ）の添加剤を０とした以外は、実施例１と同様にして太陽電池用封止材を得た。
【００４８】
〔実施例３〕
樹脂材料（ａ）の添加剤を、紫外線吸収剤（ビス（２，２，６，６−テトラメチル−４−ピペリジル）セバケート、ＡＤＥＫＡ社製、アデカスタブＬＡ７７Ｙ）とし、樹脂材料（ｂ）の架橋剤の配合量を１．０質量部とし、さらに架橋助剤（トリアリルイソシアヌレート）の１．０質量部を追加配合した以外は、実施例１と同様にして太陽電池用封止材を得た。
【００４９】
〔実施例４、５〕
樹脂材料（ａ）および樹脂材料（ｂ）の配合において添加剤を、架橋剤（ｔ−ブチルパーオキシ−２−エチルへキシルモノカーボネート、日本油脂社製、パーブチルＥ）の０．５質量部、架橋助剤（トリアリルイソシアヌレート）の０．５質量部、紫外線吸収剤（ビス（２，２，６，６−テトラメチル−４−ピペリジル）セバケート、ＡＤＥＫＡ社製、アデカスタブＬＡ７７Ｙ）の０．５質量部、シランカップリング剤（メタクリロキシプロピルトリメトキシシラン、東レ・ダウコーニング社製、Ｚ−６０３０）の０．５質量部とし、各層の厚さを、表１に示すように変更した以外は、実施例１と同様にして太陽電池用封止材を得た。
【００５０】
〔比較例１〕
実施例１の樹脂材料（ｂ）をプレスにて成形し、厚さ５００μｍの単層の太陽電池用封止材を得た。
【００５１】
〔比較例２〕
実施例２の樹脂材料（ａ）をプレスにて成形し、厚さ５００μｍの単層の太陽電池用封止材を得た。
【００５２】
〔比較例３〕
下記の脂材料をプレスにて成形し、厚さ５００μｍの単層の太陽電池用封止材を得た。
（樹脂材料）
エチレン−酢酸ビニル共重合体（住友化学社製、ＳＵＭＩＴＡＴＥ  ＫＡ−４０、酢酸ビニル単位の割合：２８質量％）の１００．０質量部に、酸化亜鉛顔料（堺化学工業社製、亜鉛華２号）の２．５質量部、酸化チタン顔料（堺化学工業社製、Ｄ−２６６７）の５．０質量部、添加剤（架橋剤（ｔ−ブチルパーオキシ−２−エチルへキシルモノカーボネート、日本油脂社製、パーブチルＥ）、架橋助剤（トリアリルイソシアヌレート）、紫外線吸収剤（ビス（２，２，６，６−テトラメチル−４−ピペリジル）セバケート、ＡＤＥＫＡ社製、アデカスタブＬＡ７７Ｙ）およびシランカップリング剤（メタクリロキシプロピルトリメトキシシラン、東レ・ダウコーニング社製、Ｚ−６０３０）を各０．５質量部）の２．０質量部を配合し、ラボブラストミルミキサで混合し、エチレン−酢酸ビニル共重合体中に各顔料を分散させたもの。
【００５３】
〔比較例４〕
下記の脂材料をプレスにて成形し、厚さ５００μｍの単層の透明樹脂シートを得た。
（樹脂材料）
エチレン−酢酸ビニル共重合体（住友化学社製、ＳＵＭＩＴＡＴＥ  ＫＡ−４０、酢酸ビニル単位の割合：２８質量％）の１００．０質量部に、添加剤（架橋剤（ｔ−ブチルパーオキシ−２−エチルへキシルモノカーボネート、日本油脂社製、パーブチルＥ）、架橋助剤（トリアリルイソシアヌレート）、紫外線吸収剤（ビス（２，２，６，６−テトラメチル−４−ピペリジル）セバケート、ＡＤＥＫＡ社製、アデカスタブＬＡ７７Ｙ）およびシランカップリング剤（メタクリロキシプロピルトリメトキシシラン、東レ・ダウコーニング社製、Ｚ−６０３０）を各０．５質量部）の２．０質量部を配合し、ラボブラストミルミキサで混合したもの。
【００５４】
市販の白色バックシート（ＩＳＯＶＯＬＴＡ社製、Ｉｃｏｓｏｌａｒ  ２４４２）の表面に透明樹脂シートを貼合し、太陽電池用封止材を得た。
【００５５】
【表１】
0005624793.tif 000002
【００５６】
【表２】
0005624793.tif 000003
【００５７】
表中、ＥＶＡは、エチレン−酢酸ビニル共重合体を表わし、ＺｎＯは、酸化亜鉛顔料を表わし、ＴｉＯ２は、酸化チタン顔料を表わす。
【００５８】
〔評価〕
実施例１〜５、比較例１〜４の太陽電池用封止材について、積分球装置（ＩＳＮ−４７０型）を取り付けた紫外可視近赤外分光光度計（日本分光社製、Ｖ−５７０）を用い、波長１３００〜３００ｎｍの範囲で光線反射率を測定した。標準反射板としては、スペクトラロンを用いた。実施例１〜５については、酸化亜鉛含有樹脂層（Ａ）側の光線反射率を測定し、比較例４については、透明樹脂シート側の光線反射率を測定した。
測定結果を図３〜５に示す。
【００５９】
測定結果から、実施例１〜５の太陽電池用封止材は、比較例１の太陽電池用封止材（酸化チタン顔料のみを含ませた単層の太陽電池用封止材）に比べ、波長４１０ｎｍ以下の領域であっても、波長３９０ｎｍ付近まで光線反射率が高いことがわかる。また、実施例１〜５の太陽電池用封止材は、波長４１０ｎｍ以上の領域では、比較例１の太陽電池用封止材と同等の光線反射率を有することがわかる。実施例１〜５の太陽電池用封止材は、波長１３００ｎｍまで比較例１とほぼ同等の光線反射率を有している。
【００６０】
比較例３の太陽電池用封止材（単層の太陽電池用封止材に酸化亜鉛顔料および酸化チタン顔料を同時に含ませたもの）は、比較例１の太陽電池用封止材（酸化チタン顔料のみを含ませた単層の太陽電池用封止材）と同様の光線反射率を有し、酸化亜鉛顔料を含んでいるにもかかわらず、波長４１０ｎｍ以下の領域では光線反射率が極端に低くなっていることがわかる。
【００６１】
比較例４の太陽電池用封止材は、太陽電池素子の入射面側および背面側の封止材の両方を透明封止材とし、白色バックシートにて太陽光を反射させるタイプに相当するものであり、透明樹脂シート（透明封止材）を通過する際に光線が透明樹脂シートに吸収され、光線透過率が低くなっていることがわかる。
【産業上の利用可能性】
【００６２】
本発明の太陽電池用封止材は、太陽電池モジュールの封止材として有用である。
【符号の説明】
【００６３】
１０  光線反射材
１２  酸化亜鉛含有樹脂層（Ａ）
１４  酸化チタン含有樹脂層（Ｂ）
２０  太陽電池モジュール
２２  透明保護材
２４  バックシート
２６  太陽電池素子
２８  透明封止材
【図１】
0005624793.tif 000004
【図２】
0005624793.tif 000005
【図３】
0005624793.tif 000006
【図４】
0005624793.tif 000007
【図５】
0005624793.tif 000008